(57)【要約】【課題】長期間、汚れ付着を防止できる。【解決手段】フッ素系樹脂、アクリル系樹脂、ウレタン系樹脂からなる群から選択される少なくとも１種の樹脂と、撥水撥油剤と、溶剤とを含有することを特徴とする。【選択図】なし【特許請求の範囲】
【請求項１】
フッ素系樹脂、アクリル系樹脂、ウレタン系樹脂からなる群から選択される少なくとも１種の樹脂と、撥水撥油剤と、溶剤とを含有することを特徴とする汚れ付着防止剤組成物。
【請求項２】
前記樹脂は、常温乾燥型であり、その配合量が当該汚れ付着防止剤組成物全体の１０〜４０重量％であることを特徴とする請求項１に記載の汚れ付着防止剤組成物。
【請求項３】
前記撥水撥油剤の配合量は、当該汚れ付着防止剤組成物全体の０．１〜１．５重量％であることを特徴とする請求項１又は請求項２に記載の汚れ付着防止剤組成物。
【請求項４】
前記溶剤は、炭化水素系、ケトン系、アルコール系、フッ素系からなる群から選択される少なくとも１種であり、その配合量が当該汚れ付着防止剤組成物全体の６０〜９０重量％であることを特徴とする請求項１乃至請求項３のいずれか１項に記載の汚れ付着防止剤組成物。
【請求項５】
外壁の目地に充填されたシーリング材の表面に塗布することを特徴とする請求項１乃至請求項４のいずれか１項に記載の汚れ付着防止剤組成物。
【発明の詳細な説明】
【技術分野】
【０００１】
本発明は、汚れ付着防止機能を有する組成物に関し、特に、建築物の内外装の壁面に存在する目地等の隙間に充填されるシーリング材の表面に塗布し、シーリング材に汚れが付着することを防止する汚れ付着防止剤組成物に関する。
【背景技術】
【０００２】
建築物の内外装は、外観を良くするために多数のパネルやタイルなどで壁の表面を仕上げることが多い。シーリング材は、パネルやタイルなどの接合部や目地等の隙間に充填するものであり、水密性、気密性などを保持する目的として変性シリコーン系、変性ポリサルファイド系、ポリウレタン系のものなどが用いられている。このようなシーリング材を例えば目地に充填すると、シーリング材の表面が外部に露出するようになる。露出したシーリング材の表面は、べたついており、埃、塵等の汚れが付着しやすく、建築物の美観を損ねたり、付着したものによってはシーリング材を劣化させるといった様々な問題が生じる。そこで、シーリング材への汚れの付着を防止することが求められ、かかるシーリング材への汚れ付着防止方法について、特許文献１及び特許文献２に開示されているが、より長期間にわたって塗布面に埃や塵等の汚れの付着が防止されることが望まれる。
【先行技術文献】
【特許文献】
【０００３】
【特許文献１】特開平７−８２５４８号公報
【特許文献２】特開平７−１１８５７２号公報
【発明の概要】
【発明が解決しようとする課題】
【０００４】
そこで、本発明は、このような従来の実情に鑑みて提案されたものであり、劣化が抑えられ、塗布面に埃や塵等の汚れが付着することを長期間防止できる汚れ付着防止剤組成物を提供することを目的とする。
【課題を解決するための手段】
【０００５】
本発明者らは、上述した目的を達成するために鋭意検討を重ねた結果、特定の樹脂と、撥水撥油機能を有する添加剤と、溶剤とを組み合わせることで、汚れ付着防止効果が得られることを見出した。
【０００６】
すなわち、本発明の一態様に係る汚れ付着防止剤組成物は、フッ素系樹脂、アクリル系樹脂、ウレタン系樹脂からなる群から選択される少なくとも１種の樹脂と、撥水撥油剤と、溶剤とを含有することを特徴とする。
【０００７】
樹脂は、常温乾燥型であり、その配合量が当該汚れ付着防止剤組成物全体の１０〜４０重量％であることが好ましい。
【０００８】
撥水撥油剤の配合量は、汚れ付着防止剤組成物全体の０．１〜１．５重量％であることが好ましい。
【０００９】
溶剤は、炭化水素系、ケトン系、アルコール系、フッ素系からなる群から選択される少なくとも１種であり、その配合量が汚れ付着防止剤組成物全体の６０〜９０重量％であることが好ましい。
【００１０】
本発明の一態様に係る汚れ付着防止剤組成物は、外壁の目地に充填されたシーリング材の表面に塗布することが好ましい。
【発明の効果】
【００１１】
本発明によれば、フッ素系樹脂、アクリル系樹脂、ウレタン系樹脂からなる群から選択される少なくとも１種の樹脂と、撥水撥油剤と、溶剤とを含有させることで、劣化が抑えられ、塗布した面に埃や塵等の汚れが付着することを長期間防止することができる。
【発明を実施するための形態】
【００１２】
以下、本発明に係る汚れ付着防止剤組成物の具体的な実施形態について詳細に説明する。なお、本発明は、以下の実施形態に限定されるものではなく、本発明の要旨を変更しない範囲において変更が可能である。
【００１３】
本発明の一実施形態に係る汚れ付着防止剤組成物（以下、単に組成物という。）は、フッ素系樹脂、アクリル系樹脂、ウレタン系樹脂からなる群から選択される少なくとも１種の樹脂と、撥水撥油剤と、溶剤とを含有する。組成物は、汚れの付着を防止したい部分に塗布して、その部分に埃や塵等の汚れが付着することを防止するものである。例えば、組成物は、建築物の壁面の目地に充填されたシーリング材の表面に塗布して、シーリング材の表面を覆い、シーリング材が汚れることを防止するコーティング剤である。
【００１４】
樹脂は、シーリング材の耐候性、耐光性、密着性等を向上させるため添加する。樹脂としては、常温乾燥型の樹脂であり、フッ素系樹脂、アクリル系樹脂、ウレタン系樹脂からなる群から選択される少なくとも１種である。これらの樹脂の中でも、アクリル系樹脂は、耐光性が高いため好ましい。
【００１５】
具体的に、フッ素系樹脂としては、フリリース(ネオス社製)、Novec1700(3M社製)等を用いることができる。アクリル系樹脂としては、ダイヤナール(三菱レイヨン社製)、アクリディック(DIC社製)、アクリット(大成ファインケミカル社製)等を用いることができる。ウレタン樹脂としては、バーノック(DIC社製)、ユリアーノ(荒川化学工業社製)等を用いることができる。
【００１６】
樹脂の配合量は、組成物全体に対して１０〜４０重量％とすることが好ましい。配合量が１０重量％よりも少ないと、組成物が劣化しやすく、耐候性、耐光性や密着性等が不十分となり、時間の経過とともに汚れの付着防止効果が低下したり、剥がれてしまう。また、組成物が劣化することにより、変色して外観が悪くなってしまう。一方、配合量が４０重量％よりも多いと、耐候性、耐光性及び密着性が頭打ちとなるため、添加することによりコストが高くなるため好ましくない。
【００１７】
撥水撥油剤は、撥水及び撥油機能を有し、塵や埃等の汚れが付着することを防止する。例えばモディパー(日油社製)、フルオマート(FT-Net社製)、フロロサーフ(フロロテクノロジー社製)、シリコーンレジンパウダー(信越化学工業社製)、シリカパウダー(信越化学工業社製)を用いることができる。
【００１８】
撥水撥油剤の配合量は、組成物全体に対して０．１〜１．５重量％とすることが好ましい。配合量が０．１重量％よりも少ない場合には、撥水及び撥油機能が十分に得られず、汚れが付きやすくなる。一方、配合量が１．５重量％よりも多い場合には、汚れ付着防止効果が頭打ちとなり、コストが高くなるため好ましくない。
【００１９】
溶剤は、樹脂及び撥水撥油剤を分散させるためのものである。溶剤としては、特に限定されないが、炭化水素系、ケトン系、アルコール系、フッ素系からなる群から選択される少なくとも１種を用いることが好ましい。これらの溶剤は、樹脂や撥水撥油剤との相溶性が良いことが望ましい。その反面シーリング材に影響(変色、クラック)が少ない溶剤であることが好ましい。具体的には、炭化水素系はイソヘキサン、メチルシクロヘキサン、エチルシクロヘキサン等を用いることができる。ケトン系はジメチルカーボネート、アセトン等を用いることが出来る。アルコール系はエタノール、イソプロピルアルコール、ノルマルプロパノール等を用いることが出来る。フッ素系はハイドロフルオロエーテル、ハイドロフルオロカーボン等を用いることが出来る。
【００２０】
溶剤の配合量は、組成物全体に対して６０〜９０重量％とすることが好ましい。配合量が６０重量％より少ない場合には、樹脂や撥水撥油剤の配合量が多くなり過ぎ、配合量が９０重量％よりも多いと、樹脂や撥水撥油剤の配合量が少なくなり過ぎるため好ましくない。
【００２１】
その他、組成物には、防錆剤、腐食防止剤、撥油剤、撥水剤等のその他各種の添加剤を任意に選択して配合することができる。
【００２２】
組成物は、上述した樹脂と、撥水撥油剤と、溶剤とを所定の割合で混合することで作製できる。混合方法は、特に限定されず、例えば一般的な撹拌装置を用いて混合してもよい。組成物を塗布する方法は、汚れが付着することを防止したい部分にヘラ等で塗布したり、スプレー等で吹き付けることができる。
【００２３】
組成物は、汚れの付着を防止したい部分に塗布することで、その部分をコーティングする。例えば、建築物の壁面の目地に充填したシーリング材の表面に塗布する場合には、シーリング材が乾く前に、シーリング材の表面全体を覆うように組成物をヘラやスプレー等で塗布する。そして、塗布した組成物がシーリング材よりも早く乾燥して、シーリング材の表面は組成物で覆われる。この組成物で形成されたコーティング層は、組成物に含まれている樹脂や撥水撥油剤により撥油性及び撥水性を示し、目地に塵や埃等の汚れが付着することを防止できる。また、このコーティング層は、シーリング材との密着性が高く、耐候性及び耐光性が高く、変色したり、雨や風等に曝されても劣化が抑えられるため、長期間、シーリング材に汚れが付着することを防止できる。特に、シリコーン系のシーリング材の場合には、シーリング材中の可塑剤が時間の経過と共にシーリング材の表面に出てきて汚れが付きやすくなるが、組成物を塗布して覆うことにより、可塑剤が表面に出ないようになり、汚れの付着を防止することができる。
【００２４】
以上のような構成の組成物は、フッ素系樹脂、アクリル系樹脂、ウレタン系樹脂からなる群から選択される少なくとも１種の樹脂と、撥水撥油剤と、溶剤とを含有することによって、耐候性及び耐光性が高く、塗布した部分との密着性も高いため、塗布した部分に埃や塵等の汚れが付着することを長期間防止することができる。
【実施例】
【００２５】
以下に本発明の優位性をより明確にする目的で、本発明の一実施形態を適用した実施例について説明するが、本発明は下記の実施例に限定されるものではない。
【００２６】
先ずは、評価方法について説明する。
「汚れ付着評価１・・・親水性汚れ」
汚れ付着評価１では、変性シリコーン系シーリング材と火山灰(市販品)を用い、塗布後のシリコーン材に対する火山灰の付着評価を行った。先ず、変性シリコーン系シーリング材を高さ１０ｍｍ×直径２０ｍｍの容器に充填し、表面をヘラで均した直後に汚れ付着防止剤を塗布する。その後、室温で１２時間以上養生した後に、汚れ付着防止剤を塗布した面を評価面とし、その評価面に一定量の火山灰を散布した。火山灰の散布後、評価面を地面と垂直にして、地面に対して軽く叩き、評価面に付着した火山灰を除去する。火山灰の付着度合いを目視で確認する。得られた結果を下記の表１に示す。
【００２７】
「汚れ付着評価2・・・疎水性汚れ」
汚れ付着評価１では、変性シリコーン系シーリング材とカーボン水溶液を用い、塗布後のシリコーン材に対するカーボンの付着評価を行った。先ず、変性シリコーン系シーリング材を高さ１０ｍｍ×直径２０ｍｍの容器に充填し、表面をヘラで均した直後に汚れ付着防止剤を塗布する。その後、室温で１２時間以上養生した後に、汚れ付着防止剤を塗布した面を評価面とし、その評価面に一定量のカーボン水溶液を滴下した。カーボン水溶液を滴下後、評価面を地面と垂直にする。評価面に付着したカーボンの付着度合いを目視で確認する。得られた結果を下記の表２に示す。
【００２８】
次に、各実施例及び比較例で用いた汚れ付着防止剤組成物を説明する。
【００２９】
（実施例１）
実施例１では、樹脂としてアクリル系樹脂(アクリット、大成ファインケミカル社製)が１０重量％、ウレタン系樹脂(ユリアーノ、荒川化学工業社製)が１０重量％、撥水撥油剤(フルオマート、FT-Net社製)１．２重量％、溶剤としてジメチルカーボネート、イソプロピルアルコールの混合溶剤が７８．８重量％となるように混合して、汚れ付着防止剤組成物を作製した。
【００３０】
（実施例２）
実施例２では、樹脂としてアクリル系樹脂(アクリディック、ＤＩＣ社製)が１０.０重量％、撥水撥油剤(フルオマート、フロロテクノロジー社製)が１.０重量％、溶剤としてジメチルカーボネート、ノルマルプロパノール、イソヘキサンの混合溶剤が８９．９重量％となるように混合して、汚れ付着防止剤組成物を作製した。
【００３１】
（実施例３）
実施例３では、樹脂としてフッ素系樹脂(フリリース、ネオス社製)が２９．５重量％、撥水撥油剤(オルガノポリシロキサン、信越化学工業社製)が０．５重量％、溶剤としてハイドロフルオロエーテルが７０．０重量％となるように混合して、汚れ付着防止剤組成物を作製した。
【００３２】
（比較例１）
比較例１では、樹脂としてアクリル系樹脂(アクリディック、ＤＩＣ社製)が５.０重量％、撥水撥油剤(フルオマート、フロロテクノロジー社製)が０．５重量％、溶剤としてジメチルカーボネート、イソプロピルアルコール、メチルシクロヘキサンの混合溶剤が９４．５重量％となるように混合して、汚れ付着防止剤組成物を作製した。
【００３３】
（比較例２）
比較例２では、樹脂としてアクリル系樹脂(アクリディック、ＤＩＣ社製)が３０.０重量％、撥水撥油剤(フルオマート、フロロテクノロジー社製)が０．０５重量％、溶剤としてジメチルカーボネート、エチルシクロヘキサンが６９．９５重量％となるように混合して、汚れ付着防止剤組成物を作製した。
【００３４】
（比較例３）
比較例３では、樹脂としてアクリル系樹脂(アクリディック、ＤＩＣ社製)が３０.０重量％、撥水撥油剤(フルオマート、フロロテクノロジー社製)が２．０重量％、溶剤としてジメチルカーボネート、アセトン、エタノールが６８．０重量％となるように混合して、汚れ付着防止剤組成物を作製した。
【００３５】
（比較例４）
比較例４では、市販の汚れ付着防止剤スプレーＡ（シリコーン系樹脂）を用いた。
【００３６】
（比較例５）
比較例５では、市販の汚れ付着防止剤スプレーＢ（フッ素系樹脂）を用いた。
【００３７】
（比較例６）
比較例６では、汚れ付着防止剤を使用しなかった。
【００３８】
これらの実施例１乃至３、及び比較例１乃至６に関して、汚れ付着防止剤組成物の火山灰付着試験結果について表１に示し、汚れ付着防止剤組成物のカーボン付着試験結果について表２に示した。
【００３９】
【表１】
2016210844.tif 000002
【００４０】
【表２】
2016210844.tif 000003
【００４１】
表１、２に示す結果から、フッ素系樹脂、アクリル系樹脂、ウレタン系樹脂からなる群から選択される少なくとも１種の樹脂と、撥水撥油剤と、溶剤とを含有する実施例１〜３は、火山灰及びカーボンが付着せず、付着したとしても若干であり、汚れの付着が防止できている。
【００４２】
一方、比較例１〜５では、火山灰及びカーボンが付着し、比較例６では、著しく付着した。比較例１〜３と実施例とを比較すると、樹脂の配合量を１０〜４０重量％、撥水撥油剤の配合量を０．１〜１．０重量％、溶剤の配合量を６０〜９０重量％の範囲内にすることによって、火山灰及びカーボンの付着を防止できることがわかる。また、比較例４及び５、実施例と比較すると、市販されている汚れ付着防止剤よりも本発明を適用した汚れ付着防止剤組成物の方が付着防止効果が高いことがわかる。
【００４３】
なお、上記のように本発明の各実施形態及び各実施例について詳細に説明したが、本発明の新規事項及び効果から実体的に逸脱しない多くの変形が可能であることは、当業者には、容易に理解できるであろう。従って、このような変形例は、全て本発明の範囲に含まれるものとする。例えば、明細書において、少なくとも一度、より広義又は同義な異なる用語と共に記載された用語は、明細書のいかなる箇所においても、その異なる用語に置き換えることができる。